(57)【特許請求の範囲】
【請求項１】
反応性ガスと、反応性ガスより低沸点のガスとからなる混合ガスを、液化しない範囲の圧力で噴出部から所定の方向に断熱膨張させながら噴出させ、電気的に中性な反応性クラスタを生成し、前記反応性クラスタを真空処理室内の試料に噴射して、試料表面に化学的な反応による加工を行う
ことを特徴とするクラスタ噴射式加工方法。
【請求項２】
前記反応性ガスがハロゲン間化合物ガス、又は、ハロゲン化水素ガスであることを特徴とする請求項１に記載のクラスタ噴射式加工方法。
【請求項３】
前記試料が半導体材料又は金属材料であることを特徴とする請求項１又は２に記載のクラスタ噴射式加工方法。
【請求項４】
前記試料表面に、フォトレジスト、酸化ケイ素膜、窒化ケイ素膜、又は、酸窒化ケイ素膜のいずれか一種以上を用いてパターンを形成し、前記パターンをマスクとして用いて、前記試料を加工することを特徴とする請求項１に記載のクラスタ噴射式加工方法。
【請求項５】
前記試料表面に前記反応性ガスに耐性を持つ金属材料を用いてパターンを形成し、前記パターンをマスクとして用いて前記試料を加工することを特徴とする請求項１に記載のクラスタ噴射式加工方法。
【請求項６】
前記反応性クラスタを前記試料表面に対し、斜めの方向から噴射することで、前記試料を斜めに加工することを特徴とする請求項１に記載のクラスタ噴射式加工方法。
【請求項７】
前記噴出部又は前記試料を移動することにより、前記試料表面を平坦化することを特徴とする請求項６に記載のクラスタ噴射式加工方法。
【請求項８】
前記噴出部又は前記試料を移動することにより、直線加工、曲線加工及び広面積加工を行うことを特徴とする請求項１に記載のクラスタ噴射式加工方法。
【請求項９】
前記試料に貫通孔を形成することを特徴とする請求項１に記載のクラスタ噴射式加工方法。
【請求項１０】
試料表面の自然酸化膜を除去した後に、表面を加工することを特徴とする請求項１に記載のクラスタ噴射式加工方法。
【請求項１１】
複数の前記噴出部から前記反応性ガスを同一方向に噴出して前記試料に反応性クラスタを噴出する加工方法、複数の前記噴出部から前記反応性ガスを異なる方向に噴出して前記試料に反応性クラスタを噴出する加工方法、又は、複数の前記噴出部の流量及び圧力を同一に若しくは個別に制御して前記試料に反応性クラスタを噴出する加工方法から選ばれる１種類若しくは２種類以上の加工方法を同時に行うことを特徴とする請求項１に記載のクラスタ噴射式加工方法。
【発明の詳細な説明】
【技術分野】
【０００１】
本発明は、反応性ガスから形成した反応性クラスタを用いて試料表面を加工する、クラスタ噴射式加工方法、及び、反応性クラスタを用いた加工方法により製造される、半導体素子、微小電気機械素子、及び、光学部品に関する。
【背景技術】
【０００２】
試料表面にガスクラスタを照射して加工を行う方法としては、例えば、ガスクラスタをイオン化し、電界や磁界により加速して試料表面に衝突させることで試料表面の原子や分子を除去する、ガスクラスタイオンビームを用いた方法がある（例えば、特許文献１参照）。【０００３】
上述の試料の加工方法では、ガス供給部から、常温常圧の気体状の物質と希ガスとを混合した加圧ガスを噴出することで、気体状物質の塊状原子集団または分子集団からなるガスクラスタを生成する。そして、このガスクラスタに電子線を照射することでイオン化し、ガスクラスタイオンビームを形成する。【０００４】
このガスクラスタイオンビームを固体表面に照射すると、クラスタイオンを構成する分子または原子種相互、及び、固体表面の原子との間で多段階の衝突が発生する。このため、横方向の運動成分を持った反射原子又は分子を生じ、この反射原子又は分子により、基板表面の平坦化や清浄化が可能となる。
このように、ガスクラスタイオンビームによって、試料の表面を処理することができる。【０００５】
また、クラスタイオンを用いる加工装置に、クラスタイオンに加速電圧を加える加速電界部、及び、減速電圧を加える減速電界部を備えることにより、クラスタイオンビームに与える加速電圧を段階的又は連続的に減少させることが提案されている（例えば、特許文献２参照）。
【先行技術文献】
【特許文献】
【０００６】
【特許文献１】特開平８−３１９１０５号公報
【特許文献２】特開２００５−３１０９７７号公報
【発明の概要】
【発明が解決しようとする課題】
【０００７】
しかしながら、従来のガス・クラスタ・イオン・ビームを用いた方法や、ガス・クラスタ・イオン・ビームを用いる装置では、クラスタをイオン化させて直流電圧によりイオンを加速する工程を行っている。そのため、弱いイオン化分子、又は、ニュートライザーを用いて、クラスタイオンを電気的に中性に変化させてから試料に衝突させている。【０００８】
しかし、上述の方法では、クラスタを完全に電気的中性の粒子にすることができず、試料への電気的ダメージを完全に無くすことができない。【０００９】
また、例えば、半導体素子や、微小電子機械素子（Micro Electro Mechanical Systems：ＭＥＭＳ）、光学部品等を作製する際に、アスペクト比１以上の深掘加工や、基板への貫通孔の形成、金属層のエッチングを行う。このような加工は、一般的にはプラズマ異方性エッチングにより行われている。
しかし、プラズマ異方性エッチングにより上述の加工を行うと、例えば、既に基板に形成されているＭＯＳトランジスタやＭＯＳキャパシタ等からなるコントローラ・トランジスタの閾値電圧等の特性が変化してしまう。また、例えば、半導体素子に形成されている多層配線構造において、プラズマ熱により誘電率の低い材料（Ｌｏｗ−ｋ）からなる層間絶縁膜の誘電率が変化してしまう。
また、プラズマ処理以外にも、例えば、エッチング液への浸漬法によるエッチングも行われる。しかし、プラズマ処理や浸漬法のよるエッチングでは、サイドエッチングやアンダーカット等の発生量が大きく、微細化や高密度化されたパターンには適さない。【００１０】
上述した問題の解決のため、本発明においては、電気的に中性な反応性クラスタを用いた試料の加工方法を提供するものである。また、本発明においては、上述の加工方法の適用による異方性エッチングによって加工されている半導体素子、微小電子機械素子、及び、光学部材を提供するものである。
【課題を解決するための手段】
【００１１】
本発明のクラスタ噴射式加工方法は、反応性ガスより低沸点のガスとからなる混合ガスを、液化しない範囲の圧力で、所定の方向に断熱膨張させながら噴出させ、電気的に中性な反応性クラスタを生成し、前記反応性クラスタを真空処理室内の試料に噴射して、試料表面に化学的な反応による加工を行うことを特徴とする。
【発明の効果】
【００１５】
本発明によれば、試料の加工の際に、反応性ガスと反応性ガスより低沸点なガスを用いて反応性クラスタを形成することにより、反応性クラスタが試料に衝突し、試料と反応することにより、試料表面を加工することができる。このため、電界や磁界を加えてガスクラスタをイオン化する必要がなく、且つ、イオン化していない電気的中性粒子のため、クラスタを電気的に中性にする必要がない。よって、試料への電気的なダメージを与えない。さらに、シースが発生しないため、側壁方向への反応性クラスタの引き込みが発生せず、異方性エッチングの深さ方向への直進性が向上する。
従って、本発明によれば、試料への電気的なダメージを無くした状態で、深さ方向への
直進性が高い加工が可能となる。
また、本発明によれば、反応性クラスタの真空処理室内への噴射により半導体基板を加工する。このため、プラズマ異方性エッチングを行うこと無く、高精度の異方性エッチングを行うことができる。このため、プラズマ処理によるトランジスタの閾値電圧の変化や、層間絶縁膜の誘電率の変化等を発生させずに、基板等にアスペクト比１以上の深掘加工を行うことができる。また、高精度の異方性エッチングにより、サイドエッチングやアンダーカットの発生量が非常に小さく、高密度化や微細化されたパターンを形成することができる。このため、反応性クラスタを用いた精度の高い異方性エッチングにより、設計値からのずれが少ない半導体素子、微小電子機械素子、及び、光学部材を提供することができる。
【図面の簡単な説明】
【００１６】
【図１】本発明の加工方法にかかる試料の加工装置の一実施の形態の構成を説明するための図である。
【図２】本発明の加工方法において、一次圧力及び試料への噴射時間と、試料のエッチング速度の関係を示す図である。
【図３】本発明の加工方法において、噴出部と試料表面との距離と、加工による試料のエッチング速度との関係を示す図である。
【図４】本発明の加工方法において、噴出部と試料表面との距離を２６ｍｍとして加工した場合の加工後の試料表面の状態を表す写真である。
【図５】本発明の加工方法において、噴出部と試料表面との距離を３５ｍｍとして加工した場合の加工後の試料表面の状態を表す写真である。
【図６】本発明の加工方法において、反応性クラスタの入射角度を試料表面に対して斜め方向として、試料表面の加工を行った場合の加工後の試料表面付近の断面の写真である。
【図７】本発明の加工方法において、貫通孔が形成されたケイ素単結晶の状態の写真である。
【図８】ＣｌＦ３ガスを単独で用いて試料表面の加工を行った場合の加工後の試料表面の状態を表す写真である。
【図９】Ａｒガスを単独で用いて試料表面の加工を行った場合の加工後の試料表面の状態を表す写真である。
【図１０】一次圧力を−０．０９ＭＰａＧとして試料表面の加工を行った場合の加工後の試料表面の状態を表す写真である。
【図１１】Ｃｌ２ガスを用いて加工した場合の加工後の試料表面の状態を表す写真である。
【図１２】Ｆ２ガスを用いて加工した場合の加工後の試料表面の状態を表す写真である。
【図１３】本発明の加工方法において、酸化ケイ素膜を形成した試料の加工を行った場合の加工後の試料表面の状態を示す写真である。
【図１４】本発明の加工方法において、自然酸化膜を除去した試料の表面を加工した場合の加工後の試料表面の状態を表す写真
【図１５】本発明の加工方法において、自然酸化膜を除去せずに試料の表面を加工した場合の加工後の試料表面の状態を表す写真である。
【図１６】本発明の加工方法において、一次圧力及び試料への噴射時間と、試料のエッチング速度の関係を示す図である。
【図１７】本発明の半導体素子の実施の形態の概略構成を示す図である。
【図１８】Ａ〜Ｃは、本発明の半導体素子の実施の形態の製造工程図である。
【図１９】本発明の圧力センサの実施の形態の概略構成を示す図である。
【図２０】本発明の圧力センサの実施の形態の製造工程を説明する図である。
【図２１】Ａは、本発明の光学素子の実施の形態の製造工程図である。Ｂは、本発明の光学素子の実施の形態の概略構成図である。
【図２２】Ａは、本発明の光学素子の実施の形態の製造工程図である。Ｂは、本発明の光学素子の実施の形態の概略構成図である。
【発明を実施するための形態】
【００１７】
以下、本発明の具体的な実施の形態について図面を用いて説明する。
まず、本発明の加工方法に適用する試料の加工装置の一実施の形態を図１に示す。
図１Ａに示す加工装置は、真空処理室１３内に、ガス供給部１１と、試料台１４が備えられて構成されている。
【００１８】
ガス供給部１１には、断熱膨張するための充分に小さい面積の開孔を有する噴出部１２が設けられている。また、噴出部１２は、真空処理室１３内に備えられる。
また、図示しないガスの供給手段により、ガス供給部１１に、反応性ガスであるハロゲン間化合物又はハロゲン化水素と、反応性ガスより低沸点なガスとの混合ガスが供給される構成である。そして、ガス供給部１１内に充填された混合ガスの分子１８が、噴出部１２から噴射されて反応性クラスタ１９が形成される構成である。
【００１９】
噴出部１２は、ガス供給部１１の端部おいて、例えば、図１Ｂに示すように円形状に形成された開口部や、図１Ｂに示すように矩形状に形成された開口部からなる。なお、噴出部１２は、ガス供給部１１と真空処理室１３との間で、反応性クラスタを形成できる差圧が得られる充分に面積が小さい開口部であれば、どのような形状でもよい。
【００２０】
また、真空処理室１３内には、ガス供給部１１と、試料１７を設置するための試料台１４がガス噴射方向の直線上に並ぶように設置されている。また、真空処理室１３内を図示しない可動部を駆動することにより、試料台１４及び噴射部１２が移動可能に設置されている。
このため、試料台１４と噴射部１２とを移動、又は、傾斜角度を変えることにより、噴出部１２との距離を変更したり、噴出部１２から噴射される反応性クラスタを衝突させる位置を変更したり、反応性クラスタの入射角度を変更したりすることができる。
【００２１】
真空処理室１３には、ターボ分子ポンプ１５及びドライポンプ１６が接続され、これらの２つのポンプを組み合わせることにより、真空処理室１３内を減圧することができる。
【００２２】
次に、本発明の試料の加工方法の一実施の形態として、図１に示した加工装置を用いた試料の加工方法について説明する。
【００２３】
まず、ガス供給部１１に、反応性ガスとして、例えば、ハロゲン間化合物又はハロゲン化水素と、反応性ガスより低沸点なガスとの混合ガスを、図示しない供給手段を用いて供給する。このときのガス供給部１１内の圧力（一次圧力）は、沸点の高い反応性ガスが液化しない範囲の圧力、例えば、ＣｌＦ３６ｖｏｌ％とＡｒ９４ｖｏｌ％との混合ガスの場合には、０．３ＭＰａＧ以上１．０ＭＰａＧ以下とする。
なお、一次圧力は、大気圧基準の圧力単位であるＰａＧを使用し、二次圧力は、絶対圧力基準の圧力単位であるＰａを使用する。
【００２４】
そして、真空処理室１３内を、ターボ分子ポンプ１５及びドライポンプ１６により真空引きし、真空処理室１３内の圧力（二次圧力）を、１００〜０．１Ｐａ以下、特に好ましくは１０Ｐａ以下に制御する。ガス供給部１１内の混合ガスの一次圧力と、真空処理室１３内の二次圧力との差により、ガス供給部１１内の混合ガスが、噴出部１２から真空処理室１３内に噴射される。
このとき、噴出部１２からのガス噴射は、一次圧力と二次圧力との差圧により行われる。このため、一次圧力と二次圧力との差を大きくすることが望ましい。但し、混合ガスが液化した状態では、安定したガス供給ができないため、一次圧力を混合ガスが液化しない範囲の圧力以下で行う必要がある。
また、一次圧力と二次圧力の差圧が大きい方が噴出部１２から噴射される際の運動エネルギーが大きくなる。このため、反応性クラスタが試料に衝突する際のエネルギーが大きくなり、試料を加工する反応エネルギーが大きくなる。
【００２５】
このとき、噴射された混合ガスは、高圧状態から急激に低圧状態になり、電気的に中性な反応性クラスタが発生する。反応性クラスタは、通常数十〜数千個の反応性ガス、例えばハロゲン間化合物又はハロゲン化水素と、反応性ガスより低沸点なガスとを構成する原子又は分子集団から形成される。
【００２６】
反応性ガスとしては、加工対象となる試料との間での反応性が高いことが必要である。このため、試料として、ケイ素単結晶を用いる場合には、ケイ素との反応性が高いハロゲン間化合物を用いることが好ましい。ハロゲン間化合物としては、例えば、ＣｌＦ，ＣｌＦ３，ＣｌＦ５，ＢｒＦ３，ＢｒＣｌ，ＩＦ５，ＩＦ７を用いることができる。特に、ケイ素との反応性が高いＣｌＦ３を用いることが好ましい。
また、試料として、金属材料、又は、ケイ素以外の半導体材料、例えば、ＧａＡｓ，ＩｎＰ，ＧａＮ等を用いる場合には、金属材料との反応性が高いハロゲン化水素を用いることが好ましい。
ハロゲン化水素としては、ＨＣｌ，ＨＢｒ，ＨＩ等を用いることができる。特に、金属材料との反応性が高いＨＩを用いることが好ましい。
【００２７】
このとき、上述の反応性ガスは沸点が高いため、反応性ガスのみをガス供給部１１内に供給した場合には、反応性クラスタを生成するために必要な圧力を得ることができない。このため、上述の反応性ガス、例えばハロゲン間化合物及びハロゲン化水素に対して低沸点なガスを混合することにより、上述の反応性ガスの分圧を低下させることができる。このため、反応性ガスの液化を防止しながら、反応性クラスタを生成するのに充分な一次圧力を得ることができる。
反応性ガスより低沸点なガスとしては、Ｈｅ，Ａｒ，Ｎｅ，Ｋｒ，Ｘｅ等の希ガス、Ｎ
２，ＣＯ２，Ｏ２等を用いることができる。
また、反応性ガスより低沸点なガスは、ガス供給部１１内で、反応性ガスと反応しないことが望ましい。ガス供給部１１内で、反応性ガスと、反応性ガスより低沸点なガスが反応することにより、安定して反応性クラスタを生成することができず、試料の加工が困難になる場合がある。
【００２８】
発生した反応性クラスタは、ガス供給部１１から噴射された際の運動エネルギーにより、噴出部１２から、試料台１４に設置された試料１７に向かって噴射される。そして、試料１７の表面に衝突することにより、運動エネルギーが反応エネルギーへと変換され、試料と反応する。
特に、試料との反応性が高いガス、例えばハロゲン間化合物又はハロゲン化水素を用いることにより、反応性クラスタの衝突部分において、反応性ガスと試料との反応が起こり、試料表面の原子又は分子を効率よくエッチング、除去することができる。このため、試料表面を互いの反応性が高い組み合わせの反応性ガスと試料とを用いることにより、効率的に試料を加工することができる。
【００２９】
上述のように、反応性ガスと反応性ガスより低沸点なガスの反応性クラスタを試料に噴射して試料を加工することにより、クラスタに加速電圧を加えることなく、試料を加工することができる。この反応性クラスタはイオンになっていないため、反応性クラスタを中性化する必要がなく、クラスタが完全に中性化されていない場合に発生する試料への電気的なダメージをなくすことができる。
【００３０】
なお、上述の装置では、混合ガスを噴出するための噴出部が１つ備えられた加工装置について説明したが、本発明の加工方法において、加工装置に備える噴出部の数は複数であってもよい。
複数の噴出部から同一方向にクラスタを噴出して試料の加工を行うことにより、単一の噴射部を用いた加工よりも広範囲の加工行うことができるとともに、試料の加工速度が向上する。
また、噴出方向が異なる噴出部を複数設けることにより、試料に対して、垂直方向からのクラスタの噴射と、斜め方向からのクラスタの噴射を同時に行うことが可能となる。また、複数の噴出部において混合ガス圧力や流量を同一に若しくは個別に制御することにより、試料の表面状態や加工速度を制御することが可能となる。
さらに、前記の加工方法を複数組み合わせることができ、従来と比較して複雑な形状がより早く、また一度の加工で行うことが可能となる。
【００３１】
次に、上述のクラスタ噴射式加工方法を用いて製造することができる、本発明の半導体素子の実施の形態について説明する。図１７に、本実施の形態の半導体素子の概略構成図を示す。
図１７に示す半導体素子４０は、基体５１と、基体５１上に実装された半導体チップ４１とから構成されている。
【００３２】
半導体チップ４１は、半導体基板４２の一方の主面上に形成されている配線層４３と層間絶縁層４４とからなる多層配線層５０と、他方の主面上に形成されている接続用の電極パッド４９と、半導体基板４２を貫通して形成されている貫通電極４５とを備える。
また、基体５１には、基体５１の一方の主面上に形成されている配線層５２と層間絶縁層５３とからなる多層配線層５５、及び、接続用の電極パッド５４を備える。
そして、基体５１上に形成されている電極パッド５４と、半導体基板４２上に形成されている電極パッド４９とが接続することにより、半導体チップ４１が基体５１上に実装されている。
【００３３】
半導体チップ４１に形成されている貫通電極４５は、上述の反応性クラスタを用いたエッチングにより形成された孔部５６内に形成されている埋め込み導電層４６からなる。
また、半導体基板４２設けられた貫通孔は、上述の反応性クラスタを用いた試料の加工方法により形成されている。
【００３４】
また、貫通電極４５は、半導体基板４２に設けられた孔部５６において、孔部５６の側壁に絶縁層４８が形成されている。そして、この側壁に添って絶縁層４８上に、バリアメタル層４７が形成されている。
【００３５】
また、半導体チップ４１に形成されている配線層４３、及び、基体５１に形成されている配線層５２は、例えば、サブトラクティブ法で形成する場合には、絶縁層上の全面に配線層となる導電体層を形成した後、フォトレジストなどによる配線パターンを形成し、導電体層をエッチングすることにより、所望のパターンを有する配線層が形成される。
この導電体層のエッチングに、上述の反応性クラスタによる試料の加工方法を用いることができる。上述の反応性クラスタによるエッチングは、異方性の高いエッチングが可能であるため、従来のサブトラクティブ法において発生するサイドエッチングやアンダーカット等による配線の細線化などの影響が無く、配線のデザインルールの微細化が可能である。従って、上述の反応性クラスタによる試料の加工方法を用いることにより、サブトラクティブ法を用いた場合にも高密度配線が可能である。
【００３６】
なお、半導体基板４２には、上記以外の方法により形成された貫通孔が構成されていてもよいが、少なくとも１つ以上の貫通孔が上述の反応性クラスタを用いたエッチングにより形成されている。また、上記の配線層は、上述の反応性クラスタを用いたエッチングにより形成されことが望ましいが、この方法以外の方法によりエッチングが行われていてもよい。
従って、上述の半導体素子において、半導体基板に設けられた孔部、又は、配線パターンのうち、いずれか１つ以上が、上述の反応性クラスタによる加工を用いて形成されていればよく、上述の反応性クラスタによる加工に併せて、他の加工方法を併用して形成された上記各構成を備えていてもよい。
【００３７】
次に、本発明の半導体素子の製造方法の実施の形態について説明する。
まず、図１８Ａに示すように、半導体基板４２の一方の主面側に、配線層４３と層間絶縁層４４とを積層して、多層配線層５０を形成する。そして、多層配線層５０を形成した半導体基板４２に対して、上記多層配線５０側から、孔部５６を形成する。孔部５６は、多層配線層５０を貫通し、半導体基板４２の厚さ方向の途中まで形成する。また、形成した孔部には、例えば熱酸化法や、ＣＶＤ（Chemical Vapor Deposition）法等を用いて絶縁層４８を形成する。
【００３８】
上述の孔部５６の形成には、上述の反応性クラスタを用いた加工方法を適用する。
まず、例えば、フォトリソグラフィにより、半導体基板４２に孔部５６を形成する部分のみを開口するフォトレジストによるパターンマスクを形成し、孔部５６のエッチングを行う。このエッチングには、上述の反応性クラスタによる試料の加工方法を用いる。例えば、図１に示す加工装置において、試料台に半導体基板４２を載置し、噴出部から反応性ガスと、反応性ガスよりも低沸点なガスとの混合ガスを噴出する。これにより、反応性クラスタを生成して、半導体基板４２をエッチングする。半導体基板４２としてシリコン基板を用いる場合には、シリコン基板との反応性が高いＣｌＦ３ガスと、アルゴンガスとの混合ガスを用いることが好ましい。
【００３９】
また、半導体基板４２上への配線層４３の形成は、例えば、サブトラクティブ法で形成する場合には、絶縁層上の全面に配線層となる導電体層を形成し、フォトレジストなどによる配線パターンのマスクを形成する。そして、このマスクを用いて導電体層をエッチングすることにより、所望のパターンを有する配線層４３を形成する。
【００４０】
上述の反応性クラスタによるエッチングは、異方性の高いエッチングが可能である。このため、この反応性クラスタを用いたエッチングによって、アスペクト比１以上の深掘加工を精密に行うことができ、半導体基板４２に精密な孔部５６を形成することができる。また、反応性クラスタによる加工方法を用いて、配線層４３のパターニングを行うことにより、導電体層のサイドエッチングやアンダーカット等による配線の細線化などが発生せず、配線のデザインルールの微細化や、高密度配線が可能となる。
【００４１】
次に、図１８Ｂに示すように、孔部５６内にバリアメタル層４７と、埋め込み導電層４６とを形成する。
まず、孔部５６を含む半導体基板４２の全面に、スパッタ法やＣＶＤ法を用いて、ＴｉＮ，ＷＮ，Ｔｉ，ＴａＮ，Ｔａ等からなるバリアメタル層４７を形成する。そして、バリアメタル層４７上に、Ｃｕ，Ａｌ，Ｔｉ，Ｓｎ等からなる導電体層を形成する。そして、ＣＭＰ（Chemical Mechanical Polishing）法等を用いて、孔部４６内を除く半導体基板４２上に形成されている導電体層とバリアメタル層４７を除去することにより、孔部５６内に、バリアメタル層４７と埋め込み導電層４６とを形成する。
【００４２】
また、ＣＭＰ法のかわりに、上述の反応性クラスタを用いた加工方法により、基板の平坦化を行ってもよい。例えば、図１に示す加工装置において、試料台に半導体基板４２を載置し、噴出部から反応性ガスと、反応性ガスよりも低沸点なガスとの混合ガスを噴出する。このとき、試料台を移動することにより、試料全面に反応性クラスタを噴射することができ、試料表面の平坦化を行うことができる。これにより、反応性クラスタを生成して、半導体基板４２上に形成した導電体層とバリアメタル層４７をエッチングする。反応性ガスには、導電体層又はバリアメタル層４７に用いられる金属との反応性が高いＨＣｌ，ＨＢｒ，ＨＩ等のガスを用いることが好ましい。
【００４３】
次に、図１８Ｃに示すように、埋め込み導電層４６を半導体基体４２の両方の主面から露出することにより、貫通電極４５を形成し、この貫通電極４５に接続する配線層４３及び電極パッド４９を形成する。
まず、半導体基板４２の多層配線層５０を形成していない面を、ＣＭＰ法又は上述の反応性クラスタを用いたエッチングによりエッチングする。このエッチングにより、半導体基体４２から埋め込み導電層４６を露出する。このように、半導体基体４２の両主面から埋め込み導電層４６を露出することにより、貫通電極４５とする。
そして、上述の多層配線層５０の配線層４３と同様の方法により、貫通電極４５と接続する配線層４３を、多層配線層５０上に形成する。また、他方の面に貫通電極４５を接続する電極パッド４９を形成する。
【００４４】
上述の工程により、半導体チップ４１を形成することができる。そして、この半導体チップ４１の電極パッド４９を、基体５１の電極パッド５４に接続することにより、図１７に示す半導体素子４０を製造することができる。
なお、基体５１は、上述の半導体チップ４１の製造方法において、孔部５６及び貫通電極４５を形成する工程を除く同様の方法で製造することができ、また、そのほか公知の方法を用いて製造することができる。
【００４５】
次に、上述のクラスタ噴射式加工方法を用いて製造することができる、本発明の微小電子機械素子（Micro Electro Mechanical Systems：ＭＥＭＳ）の実施の形態について説明する。
図１９に、ＭＥＭＳの実施の形態として圧力センサの概略構成図を示す。
図１９に示す圧力センサ２０は、コントローラ一体型のＭＥＭＳセンサが半導体基板２１上に形成された構成である。
【００４６】
半導体基板２１上の一方の主面上には、ＭＯＳ（Metal Oxide Semiconductor）トランジスタやＭＯＳキャパシタからなるＭＥＭＳセンサ・コントローラ２２が形成されている。さらに、ＭＥＭＳセンサ・コントローラ２２に接続する誘電率の低い材料（ｌｏｗ−ｋ）からなるｌｏｗ−ｋ配線２３が形成されている。半導体基板２１及びｌｏｗ−ｋ配線２３上に、絶縁性のパッシベーション膜２４が形成されている。
【００４７】
半導体基板２１のＭＥＭＳセンサ・コントローラ２２が形成されている面には、真空カバーガラス２８が貼付けられている。真空カバーガラス２８は、半導体基板２１への貼付け面側に、容量コンデンサ兼コントローラ配線２９が設けられている。この容量コンデンサ兼コントローラ配線２９は、ｌｏｗ−ｋ配線２３を介して、ＭＥＭＳセンサ・コントローラ２２に接続されている。真空カバーガラス２８は、接着剤層３１により半導体基板２１のパッシベーション膜２４上に接着されている。
【００４８】
また、半導体基板２１の他方の主面上には、スピン・オン・グラス（Spin On Glass ：ＳＯＧ）絶縁層２５が形成されている。そして、ＳＯＧ絶縁層２５上に、Ｎｉ等からなる電極層２６が形成されている。
【００４９】
上述の半導体基板２１には、両主面を貫通するアスペクト比１以上の孔部からなる圧力リファレンス真空２７が形成されている。半導体基体２１の圧力リファレンス真空２７は、上述の反応性クラスタを用いた試料の加工方法により形成されている。そして、圧力リファレンス真空２７を半導体基板２１に形成することにより、圧力リファレンス真空２７と接触する部分のＳＯＧ絶縁層２５及び電極層２６によるメンブラン構造３０が圧力センサ２０に形成されている。また、真空カバーガラス２８の容量コンデンサ兼コントローラ配線２９は、半導体基板２１を介してメンブラン構造３０と対向する位置に形成されている。
【００５０】
次に、上述の圧力センサ２０の製造方法について説明する。
まず、半導体基体２１の一方の主面側に、ＭＥＭＳセンサ・コントローラ２２を形成する。このＭＥＭＳセンサ・コントローラ２２は、公知のＭＯＳトランジスタ及びＭＯＳキャパシタと同じ方法により作製することができる。さらに、ＭＥＭＳセンサ・コントローラ２２上にｌｏｗ−ｋ材料により、ＭＥＭＳセンサ・コントローラ２２用のｌｏｗ−ｋ配線２３を形成する。そして、半導体基板２１、ＭＥＭＳセンサ・コントローラ２２及びｌｏｗ−ｋ配線２３を覆うパッシベーション膜２４を形成する。
また、半導体基板２１の他方の主面側に、スピンコート法等を用いてＳＯＧ絶縁層２５を形成する。そして、ＳＯＧ絶縁層２５上に電極層２６を、例えばＮｉめっき等により形成する。
【００５１】
次に、図２０に示すように、フォトリソグラフィにより、半導体基板２１に圧力リファレンス真空２７を形成する部分のみを開口するフォトレジスト３２によるパターンマスクを形成する。
そして、フォトレジスト３２をマスクとして、半導体基板２１のエッチングを行う。このエッチングには、上述の反応性クラスタによる試料の加工方法を用いる。例えば、図１に示す加工装置において、試料台に半導体基板２１を載置し、噴出部から反応性ガスと、反応性ガスよりも低沸点なガスとの混合ガスを噴出する。これにより、反応性クラスタを生成して、半導体基板２１をエッチングする。半導体基板２１としてシリコン基板を用いる場合には、シリコン基板との反応性が高いＣｌＦ３ガスと、アルゴンガスとの混合ガスを用いることが好ましい。
この反応性クラスタを用いたエッチングにより、半導体基板２１の圧力リファレンス真空２７を形成する部分にのみ、アスペクト比１以上の深掘加工を行うことができる。
【００５２】
さらに、圧力リファレンス真空２７となる孔部を形成した後、エッチングした真空処理室内で、半導体基板２１のパッシベーション膜２４上に、接着剤層３１を用いて真空カバーガラスを貼付ける。真空カバーガラスには、予め容量コンデンサ兼コントローラ配線２９を形成しておく。そして、容量コンデンサ兼コントローラ配線２９が、ｌｏｗ−ｋ配線２３と接続するように、半導体基板２１に真空カバーガラス２８を貼付ける。
以上の工程により、図１９に示すコントローラと一体型の静電容量圧力センサを製造することができる。
【００５３】
上述の製造方法によれば、半導体基板２１のエッチング工程で反応性クラスタを用いるため、プラズマ異方性エッチングを行っていない。このため、一般的にプラズマダメージに弱いＭＥＭＳセンサ・コントローラ２２を、エッチング工程前に半導体基板２１上に形成した場合にも、プラズマ熱による閾値電圧や、設計値から特性に影響を与えない。また、プラズマ熱によるｌｏｗ−ｋ層間絶縁膜の誘電率の変化を無くすことができる。従って、設計値からのずれが少ないコントローラ一体型のＭＥＭＳセンサを基板上に製造することができる。
【００５４】
次に、上述のクラスタ噴射式加工方法を用いて製造することができる、本発明の光学部品の実施の形態について説明する。図２１Ａに、露光用マスクの製造工程図を示し、図２１Ｂに、上述の反応性クラスタを用いた加工方法により製造された露光用マスクの概略構成図を示す。
【００５５】
図２１Ａに示すように、石英基板６１上の全面に、遮光層となるＭｏ，Ｔａ，Ｃｒ等による金属膜６４を形成する。そして、金属膜６４上に、例えば、フォトリソグラフィにより、遮光層を形成する部分の金属膜６４上にのみ、フォトレジストのパターンを形成する。
【００５６】
次に、形成したフォトレジストをマスクとして、上述の反応性クラスタによる試料の加工方法を用いて、金属膜６４をエッチングする。例えば、図１に示す加工装置において、試料台に石英基板６１を載置し、噴出部から反応性ガスと、反応性ガスよりも低沸点なガスとの混合ガスを噴出する。これにより、反応性クラスタを生成して、石英基板６１上の金属膜６４をエッチングする。反応性ガスには、金属膜６４に用いられる金属との反応性が高いＨＣｌ，ＨＢｒ，ＨＩ等のガスを用いることが好ましい。
【００５７】
反応性クラスタを用いて、金属膜６４をエッチングした後、フォトレジストを除去する。以上の工程で、図２１Ｂに示すように、石英基板６１上に、遮光層６２からなる光学パターンを備える露光用マスクを製造することができる。
【００５８】
次に、本発明の光学部品の他の実施の形態として、光学スリットについて説明する。図２２Ａに、本実施の形態の光学スリットの製造工程図を示し、図２２Ｂに、反応性クラスタを用いた加工方法により製造された光学スリットの概略構成図を示す。
【００５９】
図２２Ａに示すように、シリコン基板７１上に、例えば、フォトリソグラフィにより、スリットを形成するための孔部を形成する部分を除いて、フォトレジストのパターンを形成する。
【００６０】
次に、形成したフォトレジストをマスクとして、上述の反応性クラスタによる試料の加工方法を用いて、シリコン基板７１をエッチングする。例えば、図１に示す加工装置において、試料台にシリコン基板７１を載置し、噴出部から反応性ガスと、反応性ガスよりも低沸点なガスとの混合ガスを噴出する。これにより、反応性クラスタを生成して、シリコン基板７１をエッチングする。シリコン基板７１のエッチングには、シリコン基板７１との反応性が高いＣｌＦ３ガスと、アルゴンガスとの混合ガスを用いることが好ましい。
そして、反応性を用いて、シリコン基板７１をエッチングした後、フォトレジストを除去する。
以上の工程で、図２２Ｂに示すように、シリコン基板７１に、孔部７２を形成することができる。また、エッチングにより形成された孔部７２と、残存するシリコン基板７１とから、スリット７３を形成することができる。
このように、上述の製造方法により、図２２Ｂに示すように、スリット７３からなる光学パターンを備える光学スリット７０を製造することができる。
【００６１】
上述の露光用マスク及び光学スリットのような光学部品において、遮光層又は光学スリット等の光学パターンを、反応性クラスタにより形成することにより、異方性の高い光学パターンのエッチングが可能である。このため、この反応性クラスタを用いたエッチングによって、光学パターンの形成の際にサイドエッチングやアンダーカット等によるパターンの精度低下が発生せず、光学パターンの微細化や、高密度化が可能となる。
【実施例】
【００６２】
次に、上述の本実施の形態のクラスタ噴射による加工方法を用いて、実際に試料を加工した結果を以下に示す。
まず、試料へ噴射する混合ガスの噴射時間と、ガス供給部内の混合ガスの一次圧力とを変化させて、試料表面を加工した。この加工による一次圧力、及び、試料への噴射時間と、試料のエッチング速度の関係を図２に示す。【００６３】
加工条件は、試料として表面に厚さ約２ｎｍの自然酸化膜が形成されたケイ素単結晶を使用し、反応性ガスとしてＣｌＦ３ガス６ｖｏｌ％と、反応性ガスより低沸点なガスとしてＡｒガス９４ｖｏｌ％とからなる混合ガスを使用した。また、噴出部の直径を０．１ｍｍとした。また、一次圧力は、図２に示すように変化させ、噴射時間は、２分、５分、７分、１５分と変化させた。【００６４】
図２に示した結果から、同じ噴射時間の条件下では、一次圧力を高くすることにより、試料のエッチング速度が増加することがわかる。従って、一次圧力を高くして二次圧力との差を大きくすることにより、発生する反応性クラスタの運動エネルギーを大きくすることができ、反応性クラスタと試料との衝突により発生する反応エネルギーを大きくすることができる。このため、エッチング速度を大きくすることができる。【００６５】
次に、図１に示した装置において、噴出部と試料表面との距離を、２６ｍｍ、３５ｍｍ、５０ｍｍと変化させて試料表面の加工を行った。噴出部と試料表面との距離と、加工による試料のエッチング速度との関係を図３に示す。また、噴出部と試料表面との距離を２６ｍｍとして加工した後の試料表面の状態を表す写真を図４に示し、噴出部と試料表面との距離を３５ｍｍとして加工した後の試料表面の状態を表す写真を図５に示す。【００６６】
試料の加工条件は、試料としてケイ素単結晶を使用し、反応性ガスとしてＣｌＦ３ガス６ｖｏｌ％と、反応性ガスより低沸点なガスとしてＡｒガス９４ｖｏｌ％とからなる混合ガスを使用した。また、試料への反応性クラスタの噴射時間を５分、混合ガスの流量を３９８ｓｃｃｍとし、一次圧力を０．５３ＭＰａＧ、二次圧力を３．２Ｐａ、真空処理室内の温度を２８℃とした。【００６７】
図３に示すように、噴出部と試料との距離が２６ｍｍの場合には、約４．１μｍ／ｍｉｎのエッチング速度が得られた。また、噴出部と試料との距離が３５ｍｍの場合には、約２．２μｍ／ｍｉｎのエッチング速度が得られた。また、５０ｍｍ以上離れると、エッチング速度がほぼ０になった。
また、噴出部と試料との距離を２６ｍｍとした場合には、距離を３５ｍｍとした場合の約２倍のエッチング速度を得ることができた。【００６８】
上述の結果から、噴出部と試料との距離を近付けることにより、試料のエッチング速度が大きくなることがわかる。
また、噴出部と試料との距離によって、試料のエッチング速度が変化するため、噴出部と試料との距離を変化させることにより、試料のエッチング速度を変更することができる。【００６９】
次に、試料台を傾けることにより、クラスタの入射角度を試料表面に対して斜め方向として、試料表面の加工を行った。また、試料には、ケイ素単結晶を使用し、表面に１．２μｍの厚さのフォトレジスト層により、ライン・アンド・スペースのパターンを形成した。加工された試料表面付近の断面の写真を図６に示す。【００７０】
試料の加工条件は、噴出部と試料との距離を２６ｍｍとし、反応性ガスとしてＣｌＦ３ガス６ｖｏｌ％と、反応性ガスより低沸点なガスとしてＡｒガス９４ｖｏｌ％とからなる混合ガスを使用した。また、試料への反応性クラスタの噴射時間を５分、混合ガスの流量を３９８ｓｃｃｍとし、一次圧力を０．５３ＭＰａＧ、二次圧力を３．２Ｐａ、真空処理室内の温度を２８℃とした。【００７１】
図６に示すように、反応性クラスタの入射方向に合わせて、試料が斜めにエッチングされている。このように、斜め方向からの入射を行うことにより、入射角に対応した直進性の高いエッチングが可能である。
また、上述のように、噴出部と試料との距離が変化することにより、試料のエッチング速度が変化することを利用し、斜め方向からの加工時に試料とノズルとの距離を一定に保持した状態で、噴出部又は試料を移動する。これにより、突起部が優先的にエッチングされる。従って、試料表面の段差を低減して平坦化することが可能である。【００７２】
また、図６に示すように、試料表面に形成したフォトレジスト層は、ほとんどエッチングされず、ケイ素単結晶とフォトレジストとのエッチング選択比は、１００：１以上であった。このため、フォトレジストのマスクを用いてパターンを形成した後、ケイ素単結晶を選択的に加工し、パターンを形成することができる。【００７３】
次に、試料に反応性クラスタを噴射することにより試料を貫通させる加工を行った。
反応性クラスタの噴射による貫通孔を形成した。貫通孔が形成されたケイ素単結晶の状態の写真を図７に示す。【００７４】
試料の加工条件は、噴出部と試料との距離を２６ｍｍとし、試料として厚さ６２５μｍのケイ素単結晶を使用し、反応性ガスとしてＣｌＦ３ガス６ｖｏｌ％と、反応性ガスより低沸点なガスとしてＡｒガス９４ｖｏｌ％とからなる混合ガスを使用した。また、試料への反応性クラスタの噴射時間を１５分、混合ガスの流量を５８５ｓｃｃｍとし、一次圧力を０．８ＭＰａＧ、二次圧力を７．５Ｐａ、真空処理室内の温度を２５．４℃とした。【００７５】
図７に示すように、上述の加工により６２５μｍの厚さのケイ素単結晶に貫通孔を形成することができた。また、６２５μｍの厚さのケイ素単結晶に対し、１５分以内の噴射時間で貫通孔を形成することができたため、上述の加工条件でのエッチング速度は、４１μｍ／ｍｉｎ以上となる。【００７６】
上述の加工結果から、反応性ガスと反応性ガスより低沸点なガスの反応性クラスタを試料に噴射することにより、試料に貫通孔を形成することができる。このため、例えば、ケイ素材料において、スクライブラインを形成したり、また、形成したスクライブラインにおいて基板を切断したりすることが可能となる。さらに、フォトレジストとの良好な選択比を利用して、フォトレジストのマスクにより試料上に任意のパターンを形成し、直線以外のスクライブラインを形成したり、形成したスクライブラインにおいて基板を切断したりすることが可能となる。【００７７】
次に、ガス供給部内に、混合ガスを用いる代わりに、ＣｌＦ３ガスを単独で用いて、試料表面の加工を行った。加工された試料表面の状態を表す写真を図８に示す。【００７８】
試料の加工条件は、噴出部と試料との距離を２６ｍｍとし、また、試料への反応性クラスタの噴射時間を１５分、混合ガスの流量を３００ｓｃｃｍとし、一次圧力を０．０５ＭＰａＧ、二次圧力を２．２Ｐａ、真空処理室内の温度を２９℃とした。【００７９】
図８に示すように、試料表面には、反応性クラスタによる加工跡が形成されているものの、１５分の噴射時間に対して、試料表面がほとんどエッチングできず、上記の条件でのエッチング速度は、０．０１μｍ／ｍｉｎ以下であった。
このように、ＣｌＦ３ガスは沸点が高く、高圧下では液化してしまため、ＣｌＦ３ガスを単独で用いた場合には、試料の加工において、一次圧力を高くすることができず、二次圧力との差を大きくすることができない。従って、反応性クラスタを生成するための充分な断熱膨張を得ることができない。
従って、反応性ガスに反応性ガスより低沸点なガスを混合し、一次圧力を大きくすることにより、噴射部から噴射される混合ガスのクラスタが充分に生成され、試料表面を効率的に加工することが証明された。【００８０】
次に、混合ガスの代わりに、Ａｒガスを単独で用いて、試料表面を加工した。加工された試料表面の状態を表す写真を図９に示す。【００８１】
試料の加工条件は、噴出部と試料との距離を２６ｍｍとした。また、試料への反応性クラスタの噴射時間を１５分、Ａｒガスの流量を６３７ｓｃｃｍとし、一次圧力を０．８ＭＰａＧ、二次圧力を８．６Ｐａ、真空処理室内の温度を２１．１℃とした。【００８２】
図９に示すように、Ａｒガスを用いた加工では、試料表面には変化が見られなかった。このため、Ａｒガスを単独で用いた加工では、ケイ素単結晶の加工ができないことがわかる。
従って、混合ガスとして反応性ガスと、反応性ガスより低沸点なガスを用いることにより、試料表面の加工ができたことが証明された。【００８３】
次に、噴出部の口径を６ｍｍに拡大し、一次圧力を−０．０９ＭＰａＧとして試料表面の加工を行った。加工後の試料表面の状態を表す写真を図１０に示す。【００８４】
試料の加工条件は、噴出部と試料との距離を２６ｍｍとし、反応性ガスとしてＣｌＦ３ガス６ｖｏｌ％と、反応性ガスより低沸点なガスとしてＡｒガス９４ｖｏｌ％とからなる混合ガスを使用した。また、試料への混合ガスの噴射時間を１５分、混合ガスの流量を５８０ｓｃｃｍとし、二次圧力を７．５Ｐａ、真空処理室内の温度を２５．４℃とした。【００８５】
上述の条件では、噴出部の口径を６ｍｍに拡大して一次圧力を下げ、二次圧力との差を小さくした。この結果、図１０に示すように、試料表面には加工跡が形成されなかった。
この結果から、上述の加工条件では、一次圧力が低すぎるため、混合ガスのクラスタが有効に形成されなかったと考えられる。また、この結果から、反応性クラスタ生成には、一次圧力と二次圧力の差圧が必要であることがいえる。【００８６】
次に、反応ガスとして用いるハロゲン間化合物又はハロゲン化水素の代わりに、Ｃｌ２ガス又はＦ２ガスを用いて、試料表面の加工を行った。Ｃｌ２ガスを用いて加工した試料表面の状態を表す写真を図１１に示し、Ｆ２ガスを用いて加工した試料表面の状態を表す写真を図１２に示す。【００８７】
Ｃｌ２ガスを用いた場合の加工条件は、噴出部と試料との距離を２６ｍｍとし、Ｃｌ２ガス５ｖｏｌ％と、不活性ガスとしてＡｒガス９５ｖｏｌ％とからなる混合ガスを使用した。また、試料への混合ガスの噴射時間を１５分、混合ガスの流量を５４２ｓｃｃｍとし、一次圧力を０．８１ＭＰａＧ、二次圧力を８．３Ｐａ、真空処理室内の温度を２８．４℃とした。【００８８】
Ｆ２ガスを用いた場合の加工条件は、噴出部と試料との距離を２６ｍｍとし、混合ガスとして、Ｆ２ガス５ｖｏｌ％と、反応性ガスより低沸点なガスとしてＡｒガス９５ｖｏｌ％とからなる混合ガスを使用した。また、試料への混合ガスの噴射時間を３０分、混合ガスの流量を５６９ｓｃｃｍとし、一次圧力を０．８１ＭＰａＧ、二次圧力を８．６Ｐａ、真空処理室内の温度を２７．４℃とした。【００８９】
図１１及び図１２に示すように、混合ガスが噴射された部分が変色したものの、試料表面はほとんどエッチングされていない。この結果から、ハロゲンと不活性ガスとの混合ガスを用いた場合には、試料の加工ができないことがわかる。
この結果から、反応性ガス、例えばハロゲン間化合物及びハロゲン化水素と、反応性ガスより低沸点なガスとの混合ガスを用いることにより、試料表面の加工が可能となることがわかる。【００９０】
次に、ケイ素単結晶の表面に、酸化ケイ素膜を形成した試料を用いて、試料表面の加工を行った。加工後の試料表面の状態を示す写真を図１３に示す。【００９１】
試料の加工条件は、噴出部と試料との距離を２６ｍｍとし、反応性ガスとしてＣｌＦ３ガス６ｖｏｌ％と、反応性ガスより低沸点なガスとしてＡｒガス９４ｖｏｌ％とからなる混合ガスを使用した。また、試料への混合ガスの噴射時間を１５分、混合ガスの流量を５６０ｓｃｃｍとし、一次圧力を０．７ＭＰａＧ、二次圧力を５Ｐａ、真空処理室内の温度を２８．２℃とした。【００９２】
図１３に示すように、試料表面に形成された酸化ケイ素膜は、上述の加工条件ではエッチングされていない。従って、上述の加工方法では、酸化ケイ素膜は、ケイ素単結晶に比べてエッチング速度が非常に小さく、酸化ケイ素膜とケイ素材料とのエッチング選択比が大きいことがわかる。このため、フォトマスクによるパターンを形成する他に、ケイ素材料の表面に、酸化ケイ素膜、窒化ケイ素膜、酸窒化ケイ素膜等によるマスクのパターンを形成することにより、このパターンに応じたケイ素材料の加工が可能となる。【００９３】
このように、反応性ガスに対して耐性を持つ膜を試料表面にパターンマスクとして形成することにより、パターンに応じた試料の加工が可能となる。
また、パターンマスクの材料として上述の材料の他に、金属材料を用いることもできる。反応性ガスがハロゲン間化合物である場合には、金属材料との反応性を考慮する必要がないため、一般的なパターンマスクとして用いられる金属材料を適用して、金属材料によるマスクを使用した試料の加工が可能となる。
また、反応性ガスがハロゲン化水素の場合には、ハロゲン化水素に対して耐性があるＮｉ等の金属材料を選択して、金属材料によるマスクを使用した試料の加工が可能となる。【００９４】
次に、試料となるケイ素単結晶の表面に形成された、厚さ約２ｎｍの自然酸化膜を、フッ化水素（ＨＦ）で処理することにより除去した後、試料表面の加工を行った。加工後の表面の状態を表す写真を図１４に示す。また、比較のため、自然酸化膜を除去せずに表面加工を行った試料について、加工後の表面の状態を表す写真を図１５に示す。【００９５】
試料の加工条件は、噴出部と試料との距離を２６ｍｍとし、反応性ガスとしてＣｌＦ３ガス６ｖｏｌ％と、反応性ガスより低沸点なガスとしてＡｒガス９４ｖｏｌ％とからなる混合ガスを使用した。また、試料への混合ガスの噴射時間を５分、混合ガスの流量を５６０ｓｃｃｍとし、一次圧力を０．３ＭＰａＧ、二次圧力を１．５Ｐａ、真空処理室内の温度を２８．２℃とした。
また、比較のために自然酸化膜を除去せずに表面加工をした試料は、図２で示した、反応性ガスとしてＣｌＦ３ガス６ｖｏｌ％と、反応性ガスより低沸点なガスとしてＡｒガス９４ｖｏｌ％とからなる混合ガスを使用し、一次圧力を０．３ＭＰａＧ、噴射時間を５分として加工した試料である。【００９６】
図１４に示した結果と、図１５に示した結果とを比較すると、図１４に示した自然酸化膜を除去した試料のエッチング深さが８．６７μｍであったのに対し、図１５に示した自然酸化膜を除去していない試料のエッチング深さが、０．７１１μｍであった。【００９７】
自然酸化膜を除去していない試料のエッチング速度が、０．１４μｍ／ｍｉｎであるのに対し、自然酸化膜を除去した試料のエッチング速度が、１．７３μｍ／ｍｉｎとなる。この結果、ケイ素単結晶の表面に形成された自然酸化膜をＨＦ等によって除去することにより、エッチング速度が約１２倍になった。【００９８】
この加工による一次圧力、及び、試料への噴射時間と、試料のエッチング速度の関係を図１６に示す。なお、図１６では、比較のため、図２に示した試料への噴射時間と、試料のエッチング速度の関係をそのまま記載し、上述の自然酸化膜を除去して行った試料の加工を星印と矢印で示している。
図１６に示すように、一次圧力及び噴射時間がほぼ同じ条件において、自然酸化膜を除去していない試料を加工した場合に比べ、自然酸化膜を除去することにより、エッチング速度が大きく向上していることがわかる。
従って、ケイ素材料の自然酸化膜を除去することにより、試料のエッチング速度を向上することができる。【００９９】
本発明は、上述の構成に限定されるものではなく、本発明の要旨を逸脱しない範囲でその他様々な構成が取り得る。
【符号の説明】
【０１００】
１１  ガス供給部
１２  噴出部
１３  真空処理室
１４  試料台
１５  ターボ分子ポンプ
１６  ドライポンプ
１７  試料
１８  混合ガスの分子
１９  反応性クラスタ
２０  圧力センサ
２１  半導体基体
２２  ＭＥＭＳセンサ・コントローラ
２３  ｌｏｗ−ｋ配線
２４  パッシベーション膜
２５  ＳＯＧ絶縁層
２６  電極層
２７  圧力リファレンス真空
２８  カバーガラス
２９  容量コンデンサ兼コントローラ配線
３０  メンブラン構造
３１  接着剤層
３２，６３，７４  フォトレジスト
４０  半導体素子
４１  半導体チップ
４２  半導体基板
４３，５２  配線層
４４，５３  層間絶縁層
４５  貫通電極
４６  埋め込み導電層
４７  バリアメタル層
４８  絶縁層
４９，５４  電極パッド
５０，５５  多層配線層
５１  基体
５６，７２  孔部
６０  露光用マスク
６１  石英基板
６２  遮光層
６４  金属膜
７０  光学スリット
７１  シリコン基板
７３  スリット
【図１】
0005575648.tif 000002
【図２】
0005575648.tif 000003
【図３】
0005575648.tif 000004
【図１６】
0005575648.tif 000005
【図１７】
0005575648.tif 000006
【図１８】
0005575648.tif 000007
【図１９】
0005575648.tif 000008
【図２０】
0005575648.tif 000009
【図２１】
0005575648.tif 000010
【図２２】
0005575648.tif 000011
【図４】
0005575648.tif 000012
【図５】
0005575648.tif 000013
【図６】
0005575648.tif 000014
【図７】
0005575648.tif 000015
【図８】
0005575648.tif 000016
【図９】
0005575648.tif 000017
【図１０】
0005575648.tif 000018
【図１１】
0005575648.tif 000019
【図１２】
0005575648.tif 000020
【図１３】
0005575648.tif 000021
【図１４】
0005575648.tif 000022
【図１５】
0005575648.tif 000023